(57)【要約】【課題】正極格子体のグロースによる短絡を防止し得、その結果優れた寿命特性を有する鉛蓄電池を得る。【解決手段】正極格子体５０の第１横枠骨５１Ａ、及び第２横枠骨５１Ｂのうちの少なくとも一部を、グロースの影響により上方（第１横枠骨５１Ａと及び第２横枠骨５１Ｂとが離間する方向）への伸びが進行する前に破断する箇所にすべく、平均結晶粒径が９μｍ以上に再結晶化させる再結晶化工程を実行するようにした。【選択図】図４
2019067522.tif 000002
【特許請求の範囲】
【請求項１】
四角形状の枠骨と、前記枠骨の上辺を構成する第１横枠骨から突出する耳部とを一体に有する鉛蓄電池用正極格子体に、前記第１横枠骨と、前記枠骨の下辺を構成する第２横枠骨とが離間する方向への伸びが進行する前に破断する破断箇所を設ける製造方法において、
前記第１横枠骨、及び前記第２横枠骨のうちの少なくとも一部を、前記破断箇所にすべく、平均結晶粒径が９μｍ以上に再結晶化させる工程を実行することを特徴とする鉛蓄電池用正極格子体の製造方法。
【請求項２】
前記工程では、前記第１横枠骨、及び前記第２横枠骨のうちの少なくとも一部に、加熱された加熱体を接触させて再結晶化させることを特徴とする請求項１に記載の鉛蓄電池用正極格子体の製造方法。
【請求項３】
前記工程では、前記第１横枠骨、及び前記第２横枠骨のうちの少なくとも一部に、レーザーを照射して再結晶化させることを特徴とする請求項１に記載の鉛蓄電池用正極格子体の製造方法。
【請求項４】
前記鉛蓄電池用正極格子体には、Ｐｂ−Ｃａ−Ｓｎ系合金が用いられることを特徴とする請求項１乃至３のいずれか一項に記載の鉛蓄電池用正極格子体の製造方法。
【請求項５】
四角形状の枠骨と、前記枠骨の上辺を構成する第１横枠骨から突出する耳部とを一体に有するとともに、前記第１横枠骨と、前記枠骨の下辺を構成する第２横枠骨とが離間する方向への伸びが進行する前に破断する破断箇所を有する鉛蓄電池用正極格子体において、
前記第１横枠骨、及び前記第２横枠骨のうちの少なくとも一部は、前記破断箇所として、平均結晶粒径が９ｕｍ以上の再結晶組織にされていることを特徴とする鉛蓄電池用正極格子体。
【請求項６】
請求項５に記載の鉛蓄電池用正極格子体を用いた正極板と、負極板とが交互に配置され、前記正極板の前記第１横枠骨に設けられた耳部同士がストラップで接続され、前記負極板の耳部同士が別のストラップで接続されていることを特徴とする鉛蓄電池。
【発明の詳細な説明】
【技術分野】
【０００１】
本発明は、自動車用鉛蓄電池、又は各種バックアップ用鉛蓄電池等に適した鉛蓄電池用正極格子体の製造方法、蓄電池用正極格子体、及び鉛蓄電池に関する。
【背景技術】
【０００２】
鉛蓄電池の正極板は、正極格子体に鉛ペーストを充填し、熟成・乾燥を経て作製される。正極格子体には、グロースと呼ばれる伸びによる変形（低速クリープ変形とも言う）が生じる。グロースの発生により正極格子体が変形する際、基本的に正極格子体はセル室の内壁による拘束を受けていない上方に向かって変形していく。この状態が継続した場合、変形した正極格子体が対極側のストラップに接触して短絡を引き起こす可能性がある。
【０００３】
この短絡を回避すべく、正極格子体における第１ノードと第２ノードとの中間に、切り欠きや格子幅が狭い箇所等のウィークリンクを設け、グロースが進行して短絡が生じる前に正極格子体が破断する形状が提案されている（例えば特許文献１参照）。
【先行技術文献】
【特許文献】
【０００４】
【特許文献１】特許第５１０３３８５号公報
【発明の概要】
【発明が解決しようとする課題】
【０００５】
しかしながら、格子体の形状は電池性能にとって重要な電位分布の最適化に非常に大きな影響を与えるため、切り欠き等の形状を避けることが理想的である。また、上記ウィークリンクを設けるためにプレス金型の形状が複雑化するため、製造コストの増加や歩留まりの悪化等を招くおそれがある。
そこで、本発明は、正極格子体のグロースによる短絡を防止し得、その結果優れた寿命特性を有する鉛蓄電池を得ることを目的とする。
【課題を解決するための手段】
【０００６】
上記目的を達成するために、本発明は、四角形状の枠骨と、前記枠骨の上辺を構成する第１横枠骨から突出する耳部とを一体に有する鉛蓄電池用正極格子体に、前記第１横枠骨と、前記枠骨の下辺を構成する第２横枠骨とが離間する方向への伸びが進行する前に破断する破断箇所を設ける製造方法において、前記第１横枠骨、及び前記第２横枠骨のうちの少なくとも一部を、前記破断箇所にすべく、平均結晶粒径が９μｍ以上に再結晶化させる工程を実行することを特徴とする。
【０００７】
上記構成において、前記工程では、前記第１横枠骨、及び前記第２横枠骨のうちの少なくとも一部に、加熱された加熱体を接触させて再結晶化させることを特徴とする。
【０００８】
また、上記構成において、前記工程では、前記第１横枠骨、及び前記第２横枠骨のうちの少なくとも一部に、レーザーを照射して再結晶化させることを特徴とする。
【０００９】
また、上記構成において、前記鉛蓄電池用正極格子体には、Ｐｂ−Ｃａ−Ｓｎ系合金が用いられることを特徴とする。
【００１０】
また、本発明は、四角形状の枠骨と、前記枠骨の上辺を構成する第１横枠骨から突出する耳部とを一体に有するとともに、前記第１横枠骨と、前記枠骨の下辺を構成する第２横枠骨とが離間する方向への伸びが進行する前に破断する破断箇所を有する鉛蓄電池用正極格子体において、前記第１横枠骨、及び前記第２横枠骨のうちの少なくとも一部は、前記破断箇所として、平均結晶粒径が９ｕｍ以上の再結晶組織にされていることを特徴とする。
【００１１】
また、上記構成において、前記鉛蓄電池用正極格子体を用いた正極板と、負極板とが交互に配置され、前記正極板の前記第１横枠骨に設けられた耳部同士がストラップで接続され、前記負極板の耳部同士が別のストラップで接続されていることを特徴とする。
【発明の効果】
【００１２】
本発明によれば、正極格子体のグロースによる短絡を防止し得、その結果優れた寿命特性を有する鉛蓄電池を得られるものである。
【図面の簡単な説明】
【００１３】
【図１】本発明の実施形態に係る鉛蓄電池の極板群を示す図である。
【図２】正極板の製造方法を示すフローチャートである。
【図３】格子体成型工程の構成例を示す図である。
【図４】正極格子体を示す図である。
【図５】（Ａ）は加熱体を正極格子体と共に示す図、（Ｂ）は再結晶化工程に使用する加熱体の第１変形例を示す図、（Ｃ）は再結晶化工程に使用する加熱体の第２変形例を示す図である。
【図６】レーザーを使用する場合の格子体成型工程の構成例を示す図である。
【発明を実施するための形態】
【００１４】
以下、本発明の一実施の形態について説明する。本発明の実施形態に係る鉛蓄電池は、自動車用鉛蓄電池、又は各種バックアップ用鉛蓄電池等に適した鉛蓄電池である。
図１は本発明の実施形態に係る鉛蓄電池の極板群１０を示す図である。
鉛蓄電池は、隔壁により内部を多数のセル室に区分けされた電槽を備え、各セル室に極板群１０が収納される。極板群１０を構成する正極板１１と負極板１２とは交互に配置され、正極板１１の耳部１１Ａ同士がストラップ２１で接続され、負極板１２の耳部１２Ａ同士が別のストラップ２２で接続される。
【００１５】
正極板１１と負極板１２とはセパレーター１５によって隔離される。セパレーター１５は袋状に形成され、負極板１２を各々収容する。なお、正極板１１をセパレーター１５に収容してもよく、適宜に構成を変更してもよい。
図１中、符号２３は、ストラップ２１に一体に設けられ、鉛蓄電池のケース外に露出する外部端子（極柱とも言う）を示している。また、符号２４は、他のストラップ２２に一体に設けられたセル間接続体（中間極柱とも言う）を示している。
【００１６】
図２は正極板１１の製造方法を示すフローチャートである。
正極板１１は、スラブ鋳造工程（ステップＳ１１）、圧延工程（ステップＳ１２）、格子体成型工程（ステップＳ１３）、活物質充填工程（ステップＳ１４）、シートの切断工程（ステップ１５）、乾燥工程（ステップ１６）、及び熟成・乾燥工程（ステップＳ１７）が順に実行されることによって製造される。
スラブ鋳造工程（ステップＳ１１）は、鉛、又は鉛合金からスラブを鋳造する工程である。このスラブ鋳造工程では、鉛（Ｐｂ）、又は、鉛と各種金属を混ぜ合わせた混合金属のブロック、又は粉末体を素材として用意する。混合合金では、カルシウム（Ｃａ）、及びスズ（Ｓｎ）の他、例えば、アルミニウム（Ａｌ）、又はバリウム（Ｂａ）等の金属が鉛と混合される。混合される金属の選択、及び質量比は、耐食性、機械的強度、及び正極活物質の保持性能等を考慮して決定される。
【００１７】
スラブの素材は特に限定されるものではないが、Ｐｂ−Ｃａ−Ｓｎ系合金が望ましい。Ｐｂ−Ｃａ−Ｓｎ系合金の正極格子体を用いた正極板１１は、自己放電が小さく、減水量が少ないといった特徴を有しているので、メンテナンスフリーの観点からも望ましい。但し、Ｐｂ−Ｃａ−Ｓｎ系合金は、Ｐｂ−Ｓｂ合金に比べると機械的強度が低く、且つ、圧延組織には、表面から腐食が進行する全面腐食が起こるため、グロースと呼ばれる伸びによる変形が起こり易い傾向にある。
【００１８】
スラブ鋳造工程では、上記素材を約５００℃まで加熱、溶融した後、約１００℃に保持した相対する２つの金属ロール間に流し込む。前記相対する金属ロールは１〜３ｍ／ｍｉｎの速度で回転しており、金属ロールによって冷却された溶湯はスラブとなって金属ロール間から連続的に押し出される。
【００１９】
圧延工程（ステップＳ１２）は、前記スラブを圧延して鉛を主成分とする圧延シート（以下、鉛圧延シートと言う）を製造する工程である。この圧延工程では、上下一対の圧延ロール間を通してスラブを圧延し、圧下率を８０％以上とする高い圧下率で圧延する。なお、スラブの圧延は、スラブに熱を加えずに圧延する冷間圧延が好ましい。また、圧延後の圧延シートはロール状に巻き取られる。
【００２０】
格子体成型工程（ステップＳ１３）は、鉛圧延シートから正極格子体（鉛蓄電池用正極格子体）を成型する工程である。図３は格子体成型工程の構成例を示す図である。
格子体成型工程では、打ち抜き工程（ステップＳ１３Ａ）と、再結晶化工程（ステップＳ１３Ｂ）とが順に実行される。打ち抜き工程では、パンチングプレス機３１によって鉛圧延シート（図３中、符号３３を付して示す）から正極格子体（図３中、符号５０を付して示す）が打ち抜かれる。再結晶化工程（ステップＳ１３Ｂ）では、加熱された金属体からなる加熱体（図３中、符号３５を付して示す）からの熱によって正極格子体５０の所定領域が再結晶化される。
【００２１】
図４は正極格子体５０を示している。
正極格子体５０は、四角形状の枠骨５１と、この枠骨５１の四辺のうちの上辺を構成する第１横枠骨５１Ａから上方に突出する耳部１１Ａと、枠骨５１内に形成される格子５３とを一体に備えている。枠骨５１は、上辺を構成する第１横枠骨５１Ａと、下辺を構成する第２横枠骨５１Ｂと、左右の側辺を構成する２つの側辺部５１Ｃ、５１Ｄとで構成される。格子５３は、上下及び左右方向に間隔を有する格子形状であり、図４では、耳部１２Ａから離れるにしたがって左右方向の間隔が拡がる形状に形成されている。枠骨５１の縦横寸法比、及び格子５３の形状等は適宜に変更可能である。
【００２２】
また、図４には、極板群１０を構成した場合における負極板１２の耳部１２Ａの位置を二点鎖線で示している。図４及び図１に示すように、負極板１２の耳部１２Ａは、負極板１２の上辺から上方に突出し、且つ、正極格子体５０側（正極板１１側に相当）から見た正面視で、正極格子体５０の耳部１１Ａから水平方向に離間した位置に設けられている。なお、負極板１２の上辺は、正極格子体５０の第１横枠骨５１Ａに対向する箇所でもある。
【００２３】
図２に示す再結晶化工程（ステップＳ１３Ｂ）においては、第１横枠骨５１Ａ、及び第２横枠骨５１Ｂの各領域に、加熱された加熱体３５（図３参照）が接触されることによって、第１横枠骨５１Ａ、及び第２横枠骨５１Ｂの各領域が再結晶化される。加熱温度は、再結晶組織が得られる範囲で設定すればよく、例えば、３００℃〜４００℃が望ましく、より好ましくは３００℃〜３５０℃である。なお、加熱温度が低すぎると、接触時間が短い場合、再結晶組織が得られない。一方、加熱温度が高すぎると、鉛圧延シート３３が溶融する可能性がある。そのため、加熱温度を鉛の融点（３２７℃）以上とする場合、加熱体３５と正極格子体５０との接触時間を短くし、前記正極格子体５０が溶融しないよう適宜調整する必要がある。
【００２４】
生成される再結晶粒径については、平均結晶粒径が９μｍ以上にすることが望ましい。発明者等の検討によると、平均結晶粒径が９μｍよりも小さい場合、腐食形態が粒界腐食にならずに破断が起こり難いためである。
正極格子体５０のうち、第１横枠骨５１Ａ、及び第２横枠骨５１Ｂを除く領域は、鉛圧延シート３３の組織（圧延組織、又は結晶組織に相当）を維持する。これによって、第１横枠骨５１Ａ、及び第２横枠骨５１Ｂの領域（平均結晶粒径が９μｍ以上の再結晶組織）は、周辺領域よりも機械的強度が低く、グロースによる変形が生じた場合に破断し易い領域となる。
【００２５】
図５（Ａ）は加熱体３５を正極格子体５０と共に示す図である。
加熱体３５は、不図示のヒーターによって加熱された上下のアルミニウム合金製の板で構成される。加熱体３５は、第１横枠骨５１Ａ、及び第２横枠骨５１Ｂの両側の表裏面に各々接触することによって、各横枠骨５１Ａ、５１Ｂを効率良く加熱し再結晶化を促進させる。なお、加熱体３５による横枠骨の加熱は、必ずしも第１横枠骨５１Ａ、及び第２横枠骨の両者を加熱する必要は無く、少なくとも第１横枠骨５１Ａ、第２横枠骨５１Ｂの何れか一方のみを加熱しても良い。
図５（Ａ）では、格子体成型工程（ステップＳ１３）において、鉛圧延シートから正極格子体５０が２列で打ち抜かれ、２列の正極格子体５０がそのまま再結晶工程へ搬送された場合を示している。
【００２６】
図５（Ａ）に示すように、加熱体３５は、搬送方向Ｘに対して直角方向に間隔を空けて３列で配置され、両側に位置する上下一対の加熱体３５が、各正極格子体５０の第２横枠骨５１Ｂに両面から接触し、中央に位置する上下一対の加熱体３５が、各列の正極格子体５０の第１横枠骨５１Ａに接触する。これにより、正極格子体５０の搬送経路にて、正極格子体５０の第１横枠骨５１Ａ、及び第２横枠骨５１Ｂが加熱されて再結晶化される。なお、中央の加熱体３５は、各正極格子体５０の耳部１１Ａにも接触し、耳部１１Ａも再結晶化される。
【００２７】
加熱体３５の材質は、アルミニウム合金に限定されず、銅合金等の他の金属でもよいし、セラミックス材料等の金属以外の材料でもよい。金属以外の材料を使用する場合、熱伝導性、及び耐久性に優れた材料が望ましい。例えば、セラミックス材料を使用する場合、熱伝導性に優れた窒化アルミニウム等が望ましい。
【００２８】
再結晶化工程は図５（Ａ）に示す構成に限定されない。
図５（Ｂ）は再結晶化工程に使用する加熱体３５の第１変形例を示す図である。第１変形例の加熱体３５は、金属、又はセラミックス等の熱伝導性を有する円柱型のローラー３５Ａを有し、各ローラー３５Ａが不図示のヒーターによって加熱される。各ローラー３５Ａは、搬送方向Ｘに対して直角方向に間隔を空けて配置され、各正極格子体５０の第１横枠骨５１Ａ、及び第２横枠骨５１Ｂに接触しながら回転する。この構成によれば、正極格子体５０を搬送しながら、正極格子体５０の所定箇所を再結晶化させることができる。この場合、加熱体３５（ローラー３５Ａ）は、正極格子体５０の移動をガイドするガイドローラーを兼用可能である。
【００２９】
図５（Ｃ）は再結晶化工程に使用する加熱体３５の第２変形例を示す図である。第２変形例の加熱体３５は、金属、又はセラミックス等の熱伝導性を有する環状のベルト３５Ｃと、ベルト３５Ｃが巻回されるプーリー３５Ｄとを有し、少なくとも各ベルト３５Ｃが不図示のヒーターによって加熱される。各ベルト３５Ｃは、搬送方向Ｘに対して直角方向に間隔を空けて配置され、各正極格子体５０の第１横枠骨５１Ａ、及び第２横枠骨５１Ｂに接触しながら回転する。この構成によっても、正極格子体５０を搬送しながら、正極格子体５０の所定箇所を再結晶化させることができる。
【００３０】
図２に示す活物質充填工程（ステップＳ１４）は、正極格子体５０の格子目に正極活物質として鉛粉と希硫酸と水とを練り合わせた鉛ペーストを充填する工程である。正極活物質の充填工程の終了後、シートの切断工程（ステップＳ１５）を行い、鉛ペーストの水分量が所定の量となるよう乾燥工程（ステップＳ１６）を行う。そして、公知の方法にて熟成・乾燥工程（ステップ１６）を行い、正極板１１を得る。
【００３１】
次に、本発明の実施例を比較例とともに説明する。なお、本発明は、以下の実施例に限定されるものではない。
【実施例】
【００３２】
本実施例では、スラブの素材にＰｂ−Ｃａ−Ｓｎ−Ａｌ鉛合金を用いた。具体的には、Ｃａが０．０６質量％、Ｓｎが１．６質量％、Ａｌが０．０２質量％、残部Ｐｂからなる合金をスラブの素材に用い、スラブ鋳造工程、圧延工程を経て鉛圧延シートを製造した。スラブ鋳造工程では、幅３２０×長さ１００×厚さ１０ｍｍのスラブを作製し、圧延工程では、圧下率が約９０％となるように上下２段の圧延ロールを用いて圧延を行い鉛圧延シート３３を作製した。その後、打ち抜き工程により正極格子体５０を形成した。
【００３３】
次に、種々の加熱温度（２９０℃、３００℃、３５０℃）に設定したアルミニウム合金製の加熱体３５に正極格子体５０の耳部１１Ａ、第１横枠骨５１Ａ、及び第２横枠骨５１Ｂを５秒間接触させた後、この正極格子体５０上に鉛粉と希硫酸と水とを練り合わせた鉛ペーストを充填し、熟成、乾燥を経て正極板１１を作製した。この正極板１１を７枚と、負極板１２をセパレーター１５に挿入したものを８枚とした構成の極板群１０を電槽に入れた。その後、電槽内に比重１．２４０の硫酸水溶液（電解液）を注入し、初期充電を行うことで鉛蓄電池を作製した。
また、従来例として熱処理を施さない格子体も作製し、同様の手順にて鉛蓄電池を作製した。これらの電池サイズは、ＪＩＳ  Ｄ  ５３０１（始動用鉛蓄電池）に規定される、５時間率容量で５２Ａｈを有する８５Ｄ２３形鉛蓄電池とした。
【００３４】
上記鉛蓄電池について、高温過充電寿命試験を行った。本試験は７５℃環境下において、満充電状態の鉛蓄電池を放電電流２５Ａで２分間放電し、その後、充電電圧１４．８Ｖ（最大充電電流２５Ａ）で１０分間充電する工程を繰り返した。前記工程を４８０サイクル繰り返す毎に、放電電流４００Ａで３０秒間放電し、３０秒目の電圧が７．２Ｖにまで低下した時点を寿命サイクル数とした。試験結果を表１に示す。
【００３５】
【表１】
2019067522.tif 000003
【００３６】
表１において、比較例１は、加熱体３５の加熱温度を２９０℃に設定したものであり、実施例１は、加熱体３５の加熱温度を３００℃に設定したものである。また、実施例２は、加熱体３５の加熱温度を３５０℃に設定したものである。
表１の結果から、従来例、及び比較例はほぼ同様の寿命サイクル数を示した。これは、いずれの正極格子体５０も全面腐食を起こしていたため、破断が発生せず、正極板１１が高さ方向に大きくグロースしたためである。つまり、正極板１１の第１横枠骨５１Ａと、負極板１２の耳部１２Ａ同士を接続するストラップ２２との距離が非常に近くなり、正極活物質の軟化によって浮遊した活物質が負極板１２の耳部１２Ａに電析し、デントライト状に成長して短絡が発生したものと考えられる。
【００３７】
一方、実施例１、２は、結晶粒界での腐食によりグロースが始まった時点で正極格子体５０の第１横枠骨５１Ａ、及び第２横枠骨５１Ｂの少なくともいずれかが折れ（つまり、正極板１１が折れ）、それ以上のグロースが発生しなかったため、寿命サイクル数が大きく増加したものと考えられる。
換言すると、グロースの影響により、正極格子体５０が電槽の内壁（セル室の内壁）による拘束をうけていない上方への伸び（第１横枠骨５１Ａと第２横枠骨５１Ｂが離間する方向への伸びに相当）が、負極板１２側のストラップ２２に接触するまで進行する前に、第１横枠骨５１Ａ、及び第２横枠骨５１Ｂの少なくともいずれかが破断したため、短絡が回避され、寿命サイクル数が増加したものと考えられる。
【００３８】
以上説明したように、本実施形態では、正極格子体５０の第１横枠骨５１Ａ、及び第２横枠骨５１Ｂを、平均結晶粒径が９μｍ以上に再結晶化させる再結晶化工程を実行することによって、第１横枠骨５１Ａ、及び第２横枠骨５１Ｂを、グロースの影響により上方（第１横枠骨５１Ａと及び第２横枠骨５１Ｂとが離間する方向）への伸びが進行する前に破断する箇所にしている。
これにより、正極格子体５０に、グロースが進行する前に破断する切り欠きや格子幅が狭い形状を設けることなく、負極板１２側のストラップ２２との接触を回避し、寿命サイクル数を延ばすことができる。したがって、正極格子体５０のグロースによる短絡を防止し得、その結果優れた寿命特性を有する鉛蓄電池を得ることが可能になる。
【００３９】
また、正極格子体５０の素材には、Ｐｂ−Ｃａ−Ｓｎ系合金を用いるので、自己放電が小さく、減水量が少ない、といったメリットが得られる。一方、Ｐｂ−Ｃａ−Ｓｎ系合金は、グロースによる変形が起こり易い傾向にあるが、正極格子体５０の再結晶化構造によって、負極板１２側のストラップ２２との接触を回避できるので、鉛蓄電池のメンテナンスフリー化により有利となる。
【００４０】
上記の説明では、正極格子体５０の第１横枠骨５１Ａ、及び第２横枠骨５１Ｂを両面から加熱して再結晶化させる場合を説明したが、これに限定されない。例えば、第１横枠骨５１Ａ、及び第２横枠骨５１Ｂの片面だけを加熱して再結晶化させてもよい。要は、第１横枠骨５１Ａ、及び第２横枠骨５１Ｂのうちの少なくとも一部を再結晶化させて、負極板１２側のストラップ２２との接触を回避すればよい。
【００４１】
また、再結晶化させる方法は、加熱体３５を用いる方法に限定されず、例えば、レーザーを照射して再結晶化させてもよい。図６はレーザーを使用する場合の格子体成型工程の構成例を示す図である。図６に示すように、パンチングプレス機３１の下流側に、上下に間隔を空けてレーザー装置４５が配置される。各レーザー装置４５によって第１横枠骨５１Ａ、及び第２横枠骨５１Ｂの両面にレーザーが照射される。レーザーは、半導体レーザー、炭酸ガスレーザーなどの公知のレーザーを適用可能である。また、レーザーは、鉛の吸収率が良い近赤外出力のレーザー等を用いることが望ましい。
【００４２】
レーザーを使用した場合、非接触で再結晶化が可能になる、短時間で熱処理が可能になる、高精度な位置制御により熱処理が可能になる、といったメリットが得られる。これにより、正極格子体５０の傷つきを回避したり、熱による歪みを抑えたりし易くなる。また、レーザーを第１横枠骨５１Ａ、及び第２横枠骨５１Ｂの両面に照射する構成に限定されず、第１横枠骨５１Ａ、及び第２横枠骨５１Ｂのうちの少なくとも一部をレーザーで再結晶化させて、負極板１２側のストラップ２２との接触を回避すればよい。
【００４３】
本発明は上記の実施形態に限定されるものではなく、本発明の技術思想に基づいて各種の変形、及び変更が可能である。
【符号の説明】
【００４４】
１０  極板群
１１  正極板
１１Ａ、１２Ａ  耳部
１２  負極板
２１、２２  ストラップ
２３  外部端子
２４  セル間接続体
３１  パンチングプレス機
３３  鉛圧延シート
３５  加熱体
４５  レーザー装置
５０  正極格子体（鉛蓄電池用正極格子体）
５１  枠骨
５１Ａ  第１横枠骨
５１Ｂ  第２横枠骨
５１Ｃ、５１Ｄ  側辺部
５３  格子
Ｘ  搬送方向
【図１】
2019067522.tif 000004
【図２】
2019067522.tif 000005
【図３】
2019067522.tif 000006
【図４】
2019067522.tif 000007
【図５】
2019067522.tif 000008
【図６】
2019067522.tif 000009